(57)【要約】【課題】低凝集性の金属粒子を容易に製造し得る方法を提供すること。【解決手段】本発明の金属粒子の製造方法は、金属の粒子及び該粒子を溶解させる成分を含むスラリーに、該金属よりもイオン化傾向の大きな他の金属を、固体の形態、可溶性塩の形態又はイオンの形態で添加した状態下に該成分を除去することを特徴とする。前記の金属が例えば銀である場合には、他の金属はニッケル、銅、鉄、スズ又は亜鉛であることが好ましい。スラリーが水性の場合、他の金属の添加の前又は後に、該スラリーに疎水化剤を添加することも好ましい。【選択図】図１
2008223101.tif 000002
【特許請求の範囲】
【請求項１】
金属の粒子及び該粒子を溶解させる成分を含むスラリーに、該金属よりもイオン化傾向の大きな他の金属を、固体の形態、可溶性塩の形態又はイオンの形態で添加した状態下に該成分を除去することを特徴とする金属粒子の製造方法。
【請求項２】
前記金属が銀又は銅であり、前記他の金属がニッケル、銅、鉄、スズ又は亜鉛である請求項１記載の製造方法。
【請求項３】
前記他の金属の添加の前又は後に、前記スラリーに疎水化剤を添加する請求項１又は２記載の製造方法。
【請求項４】
前記疎水化剤が脂肪族アミンである請求項３記載の製造方法。
【請求項５】
金属の粒子及び該粒子を溶解させる成分を含むスラリーに、該金属よりもイオン化傾向の大きな他の金属を、固体の形態、可溶性塩の形態又はイオンの形態で添加し、然る後、該成分及び該他の金属を除去し、更にインク媒体を添加する導電性インクの製造方法。
【発明の詳細な説明】
【技術分野】
【０００１】
本発明は、金属粒子の製造方法に関する。本発明にしたがい製造される金属粒子は、例えば導電性インクの原料として特に好適に用いられる。
【背景技術】
【０００２】
本出願人は先に、硝酸銀溶液にＥＤＴＡ塩を加え、銀とＥＤＴＡの錯体スラリーを調製し、このスラリーにホルマリン等の還元剤を加え緩やかに還元反応を起こさせることで微粒銀粉を得る方法を提案した（特許文献１参照）。この方法により得られる微粒銀粉は低凝集性のものである。この方法とは別に、銀微粒子の製造方法として、高分子化合物、還元剤、及び銀塩を溶解してなる溶液を、２５℃以上、６０℃以下の温度にて撹拌する方法が提案されている（特許文献２参照）。この製造方法においては、高分子化合物としてポリエチレンイミン等が用いられ、還元剤としてアスコルビン酸等が用いられる。この製造方法で得られる銀粒子は板状のものである。
【０００３】
特許文献１に記載の方法とは別に、本出願人は、金属超微粒子を還元析出する過程から、一貫して超微粒子をスラリー状として取り扱うことで、粒子同士が強固な凝集体を形成することを防止する方法も提案した（特許文献３参照）。この方法においては、金属化合物と還元能を有する溶媒と分散剤とを混合した混合溶液にマイクロ波を照射し急速加熱して、金属超微粒子が還元析出した第１スラリーを調製し、第１スラリーの上澄み液を廃棄して第２スラリーとなし、第２スラリーに溶媒を添加することで、目的とする金属超微粒子スラリーを得る。
【０００４】
【特許文献１】特開２００４−１０００１３号公報
【特許文献２】特開２００５−１０５３７６号公報
【特許文献３】特開２００６−１６９５５７号公報
【発明の開示】
【発明が解決しようとする課題】
【０００５】
本発明の目的は、前述した従来技術の製造方法で得られる銀微粒子よりも更に性能が向上した銀微粒子を製造し得る方法を提供することにある。
【課題を解決するための手段】
【０００６】
本発明は、金属の粒子及び該粒子を溶解させる成分を含むスラリーに、該金属よりもイオン化傾向の大きな他の金属を、固体の形態、可溶性塩の形態又はイオンの形態で添加した状態下に該成分を除去することを特徴とする金属粒子の製造方法を提供するものである。
【０００７】
また本発明は、金属の粒子及び該粒子を溶解させる成分を含むスラリーに、該金属よりもイオン化傾向の大きな他の金属を、固体の形態、可溶性塩の形態又はイオンの形態で添加し、然る後、該成分及び該他の金属を除去し、更にインク媒体を添加する導電性インクの製造方法を提供するものである。
【発明の効果】
【０００８】
本発明によれば、低凝集性の金属粒子を容易に製造することができる。
【発明を実施するための最良の形態】
【０００９】
以下本発明を、その好ましい実施形態に基づき説明する。本発明の製造方法では、先ず金属の粒子を含むスラリーを用意する。このスラリーは水を媒体とする水系のものであるか、又は有機溶剤を媒体とする非水系のものである。また、水系の場合、水と水に可溶な有機溶剤、例えばアルコール類やエーテル類、ケトン類等との混合媒体であってもよい。
【００１０】
スラリー中に含まれる金属の粒子の種類に特に制限はなく、例えば貴金属の単体を用いることができる。ここで言う貴金属とは、金、銀及び白金族（ルテニウム、ロジウム、パラジウム、オスミウム、イリジウム、白金）を包含する。貴金属以外にも、例えばニッケル、銅、すずなどの単体を用いることができる。これらの金属うち、貴金属を対象とすると本発明の効果が顕著なものとなり、貴金属のうちでも特に銀を対象とすると、本発明の効果が一層顕著なものとなる。貴金属以外の金属を対象とする場合、当該金属としては銅が好ましい。また、貴金属以外の金属を対象とする場合、例えばニッケルやすずの粒子を対象とする場合には、スラリー中に粒子の溶解を促進させる物質（例えばＥＤＴＡなどの配位子）が存在し、粒子が溶解しやすい環境になっていると、本発明の効果が顕著なものとなる。
【００１１】
金属粒子の粒径や形状にも特に制限はない。粒径に関しては、一次粒子の粒径が０．００１〜１００μｍの範囲のものを好適に用いることができる。粒子の形状に関しては、球状、六面体状、八面体状、フレーク状、不定形など様々な形状のものを用いることができる。特に凝集の起こりやすい粒子である、一次粒子の粒径が０．００１〜１μｍで且つ形状が球状のものや不定形のものに本発明を適用すると顕著な効果が一段と際立つ。一次粒子の平均粒径は、透過型電子顕微鏡（ＴＥＭ）によって撮影された粒子の写真を用い、個々の粒子のうち最大径を測定し、その平均値を算出することで求められる。
【００１２】
スラリー中における金属粒子の量は本発明において特に臨界的なものではない。取り扱い性や作業性等を考慮すると、スラリー全量に対する金属粒子の量を０．０１〜５０重量％、特に０．０１〜３重量％とすることが好ましい。
【００１３】
金属粒子の製造方法に特に制限はなく、使用する金属の種類に応じて適切な方法を採用することができる。金属粒子は、金属イオンの湿式還元によって得られたものであることが好ましい。金属として銀を用いる場合には、例えば本出願人の先の出願に係る特開２００４−１０００１３号公報や特開２００６−１２４７８７号公報に記載の方法を用いることができる。また特開２００４−１８３００９号公報や特開２００５−１０５３７６号公報に記載の方法を用いることもできる。金属としてニッケルを用いる場合には、例えば特開２００４−３０８０１３号公報、特開２００５−２９８９２７号公報、特開２００６−４５６４８号公報に記載の方法を用いることができる。金属として銅を用いる場合には、例えば特開２００３−３４２６２１号公報に記載の方法を用いることができる。
【００１４】
金属粒子の製造方法の一例として、銀のナノ粒子の新規な製造方法を以下に説明する。本法においては、エチレンジアミン四酢酸塩（以下、ＥＤＴＡ塩ともいう）及びポリエチレンイミン（以下、ＰＥＩともいう）の存在下に、銀イオンをホルマリンで還元することで銀ナノ粒子を得る。
【００１５】
ＥＤＴＡ塩としては水溶性塩を用いることができる。例えばそのナトリウム塩などを用いることができる。ポリエチレンイミンとしては、重量平均分子量が４００〜１０００００、特に１０００〜１００００のものを用いることが、銀ナノ粒子の粒径を均一し得ると共に、分散性を良好にし得る点から好ましい。
【００１６】
反応液中における銀イオンの濃度は、０．０１〜８重量％、特に０．５〜３重量％であることが、得られる銀ナノ粒子の分散性を良好にすることと、工業的生産性を両立できる点から好ましい。なお反応液は水を媒体とするものである。銀イオン源としては水溶性の銀塩を特に制限なく用いることができる。例えば硝酸銀、酢酸銀、硫酸銀、過塩素酸銀、亜硝酸銀などが挙げられる。特に好ましくは硝酸銀が用いられる。
【００１７】
ＥＤＴＡ塩及びＰＥＩの量は、銀イオンとの使用量の関係で決定される。ＥＤＴＡ塩に関しては、反応液中に含まれる銀イオンに対して１００〜５００重量％、特に１５０〜３００重量％用いられることが、銀ナノ粒子の粒径を小さくし得ると共に、分散性を良好にし得る点から好ましい。同様の理由により、ＰＥＩに関しては、反応液中に含まれる銀イオンに対して１０〜２００重量％、特に２０〜１００重量％用いられることが好ましい。
【００１８】
本製造方法においては、ＥＤＴＡ塩及びＰＥＩの存在下に、銀イオンを還元剤としてのホルマリンで還元する。反応温度は、４０〜８０℃、特に５０〜７０℃であることが、還元速度を適度に速くしつつ、粒子の凝集を防止し得る点から好ましい。反応時間は、０．５〜３時間、特に１〜２時間であることが好ましい。
【００１９】
還元剤であるホルマリンは水に希釈した状態で反応液に添加される。添加は一括添加でもよく、逐次添加でもよい。ホルマリンの希釈液の濃度は、１〜３７重量％、特に３０〜３７重量％であることが、銀ナノ粒子を工業的に効率よく生産し得る点から好ましい。ホルマリンの添加量は、銀イオンの量との関係で決定される。詳細には、反応液中に含まれる銀イオンに対して、ホルマリンを４０〜１００重量％、特に５０〜６０重量％添加することが好ましい。
【００２０】
ホルマリンの添加によって銀イオンの還元が生じる。この場合、反応液中において、銀イオンはＥＤＴＡ塩と錯体を形成しているので、銀イオンの還元によって生成する銀ナノ粒子は球状のものとなる。また、ホルマリンは比較的還元性の低い還元剤なので、銀イオンの還元が急速には進行しないので、微粒の銀粒子が生成する。更に、反応系にＰＥＩが共存していることによって、銀イオンは粒径のそろった銀ナノ粒子に還元される。
【００２１】
粒径が一層そろった銀ナノ粒子を首尾良く生成させる観点から、反応液中には、上述したＰＥＩに加えてポリビニルピロリドンも存在させ、ＰＥＩ及びポリビニルピロリドンの共存下に銀イオンを還元することが好ましい。ポリビニルピロリドンの添加量は、銀イオンの量との関係で決定される。詳細には、反応液中に含まれる銀イオンに対して、ポリビニルピロリドンを１０〜１００重量％、特に３０〜７０重量％添加することが好ましい。
【００２２】
ポリビニルピロリドンとしては、重量平均分子量が１００００〜５０００００、特に３００００〜１０００００のものを用いることが、反応液の粘度上昇に起因する銀ナノ粒子の沈降性の悪化を防ぎ、良好な分散性を維持し得る点から好ましい。
【００２３】
上述の操作によって銀イオンが還元されて銀ナノ粒子が生成した水性スラリーを得る。このスラリーに、該スラリー中に含まれる粒子を構成する金属（本法では銀）よりもイオン化傾向の大きな他の金属を、固体の形態、可溶性塩の形態又はイオンの形態で添加する。この操作によってスラリー中における金属粒子の分散性を良好にすることができる。この理由は次のとおりである。
【００２４】
スラリー中に存在する金属粒子は、その一部が金属イオンとして溶媒中に溶解し、溶解した金属イオンが再び析出する。金属の溶解は、スラリー中に微量に存在する、該金属を溶解させる成分によって生じる。そのような成分としては、例えば金属粒子の生成のための原料として添加された各種塩や、金属粒子の生成の結果生じた各種塩等がある。また溶解した金属イオンの再析出は、例えばスラリー中に微量に残存する還元剤によって生じる。この溶解・再析出によって金属粒子の凝集が起こり、スラリーの保存中における金属粒子の分散性が低下する傾向にある。これに対して、金属粒子のスラリー中に、該金属よりもイオン化傾向の大きな他の金属を、固体の形態、可溶性塩の形態又はイオンの形態で添加することで、スラリー中に他の金属の固体及び／又はイオンが共存することになり、それによって金属粒子の溶解が抑制され、ひいては金属イオンの再析出が抑制される。その結果、スラリーの保存中における金属粒子の分散性を高めることが可能になる。前記の他の金属は、固体の形態、可溶性塩の形態又はイオンの形態の少なくとも一種の形態で、スラリー中に添加することができる。これらの形態の少なくとも二種の組み合わせを用いてもよい。
【００２５】
前記の他の金属としては、スラリー中に含まれる金属粒子の種類に応じて適切なものが選択される。他の金属は単独で又は二種以上を組み合わせて用いることができる。例えば金属粒子として、上述した銀ナノ粒子を用いる場合には、他の金属として、例えばニッケル、銅、鉄、スズ又は亜鉛などを用いることができる。これらのうちニッケルや銅を用いることが特に好ましい。金属粒子としてニッケル粒子を用いる場合には、他の金属として亜鉛、マンガン、アルミニウムを用いることができる。
【００２６】
前記の他の金属を、固体の形態でスラリー中に配合する場合には、インゴットのようなバルク状の形態や、粒子の形態で配合することができる。粒子の形態で配合する場合、該粒子の粒径に特に制限はない。該粒子の粒径は例えば１〜１０００μｍ程度とすることができる。スラリー中に含まれる金属粒子との分離のしやすさを考慮すると、他の金属は粒子の形態で用いるよりも、可溶性塩の形態及び／又はイオンの形態で用いることが好ましい。
【００２７】
前記の他の金属を可溶性塩の形態で用いる場合、スラリーが水性のものである場合には水溶性塩を用いる。スラリーが非水性のものである場合には非水溶媒に可溶な塩を用いる。同様に、前記の他の金属をイオンの形態で用いる場合、スラリーが水性のものである場合にはそのイオンを含む水溶液を用いる。スラリーが非水性のものである場合にはそのイオンを含む非水溶液を用いる。
【００２８】
前記の他の金属の配合量は、それが固体の形態であるか、可溶性塩の形態であるか、イオンの形態であるかを問わず、スラリー中に含まれる粒子を構成する金属１当量に対して０．０１〜１０当量、特に０．５〜２当量であることが、スラリー中での金属粒子の溶解を効果的に防止する観点から好ましい。金属粒子として銀粒子を用い、他の金属として銅を用いる場合には、銀１当量に対して銅１当量とは、銀１モルに対して銅を０．５モル用いることをいう。
【００２９】
前記の他の金属及び金属の粒子を溶解させる成分を金属粒子と分離して除去するためには、例えば該他の金属を可溶性塩及び／又はイオンの形態で用いる場合には、スラリー中における該他の金属のイオンの濃度が所定の値以下となるまで、水や非水溶媒を用いてデカンテーションを繰り返せばよい。該他の金属を固体の形態で用いる場合には、製造する粒子の１００倍以上の大きな粒子又はインゴットを用い、フィルトレーション等によって分離除去し、更にデカンテーション等をすればよい。
【００３０】
以上の説明から明らかなように、以上の操作は、金属の粒子及び該粒子を溶解させる成分を含むスラリーに、該金属よりもイオン化傾向の大きな他の金属を、固体の形態、可溶性塩の形態又はイオンの形態で添加した状態下に該成分を除去することを特徴とする金属粒子の安定化方法と言うこともできる。
【００３１】
以上の操作により、スラリー中の不純物が除去されて、低凝集性の金属粒子がスラリーの状態で得られる。このスラリーを静置又は遠心分離して金属粒子を沈降させて、液体成分を分離除去してもよい。これによってスラリー中に存在する金属の粒子を溶解させる成分が一層除去される。スラリーが水性の場合、沈降を促進させる観点から、金属粒子を疎水化処理に付することが好ましい。特に金属粒子がナノ粒子などの微粒子である場合には、その微粒のゆえに通常の状態では沈降に長時間を要する。これに対して金属粒子を疎水化処理することで、沈降時間の短縮化が図られる。
【００３２】
金属粒子の疎水化処理には、スラリー中に疎水化剤を添加すればよい。疎水化剤としては、金属粒子の表面と親和性が良好であり且つ疎水基を有する化合物が用いられる。そのような化合物としては、例えばオレイルアミン、トリオクチルアミン、オクチルアミン、デシルアミン、ドデシルアミン、ステアリルアミン等の炭化水素基を有する脂肪族アミン、オレイン酸、ステアリン酸、デカン酸、パルミチン酸、リノール酸等の脂肪酸などが挙げられる。これらの疎水化剤のうち、オレイルアミン等の脂肪族アミン、並びにパルミチン酸やリノール酸等の脂肪酸を用いることが、粒子の分散性を維持したまま、凝集沈殿させられる点から好ましい。
【００３３】
疎水化剤によって金属粒子を疎水化するときには、疎水化剤の相溶化剤をスラリー中に共存させることが好ましい。相溶化剤の作用によって、疎水化剤が金属粒子の表面に結合しやすくなり、疎水化を一層首尾良く行い得るからである。相溶化剤としては、エタノール等の低級アルコール（炭素数１〜４）、アセトン等のケトン類、酢酸エチル等のエステル類などが挙げられる。相溶化剤の添加量は、疎水化剤に対して１００〜１００００重量％、特に５００〜２０００重量％であることが好ましい。
【００３４】
疎水化剤によって疎水化されて沈降した金属粒子は、例えばデカンテーションによってその上澄み液が廃棄される。その後、必要に応じて溶媒置換や濃縮を行う。更に金属粒子に所定の成分、例えばインク媒体を配合することで、例えば導電性インクや導電性ペーストが得られる。この方法によれば、金属粒子の製造からインクの調製までの工程を一貫して且つ金属粒子を乾燥状態にすることなく行うことができるので、得られたインクに含まれる金属粒子どうしが凝集することを更に一層効果的に防止することができる。
【００３５】
以上の方法においては、金属粒子を含むスラリーに、該金属よりもイオン化傾向の大きな他の金属を、固体の形態で、可溶性塩の形態又はイオンの形態で添加し、その後に、金属粒子に対して上述の疎水化処理を施した。これに代えて、金属粒子を含むスラリー中の金属粒子に対して、上述の疎水化処理を施し、その後に該スラリーに、該金属よりもイオン化傾向の大きな他の金属を、固体の形態、可溶性塩の形態又はイオンの形態で添加してもよい。つまり疎水化剤の添加は、他の金属の添加の前又は後の何れであってもよい。
【００３６】
以上の操作によって得られた金属粒子は、例えば導電性インクや導電性ペーストの原料として好適に用いられる。かかるインクやペーストを用いてプラズマディスプレイパネルやチップ部品、ガラスセラミックパッケージ、セラミックフィルタ等の電子機器の配線回路や電極等を形成することができる。微細な回路や電極を形成するためには、金属粒子の凝集性が低いことが要求されるところ、本発明に従い製造された銀ナノ粒子は上述の通り凝集性が低いので、前記の要求にまさに合致したものとなる。
【実施例】
【００３７】
以下、実施例により本発明を更に詳細に説明する。しかしながら本発明の範囲はかかる実施例に制限されない。
【００３８】
〔実施例１〕
１リットルのビーカー中に、硝酸銀１０．０ｇ、ＥＤＴＡ４Ｎａ塩１５．０ｇ、重量平均分子量１８００のＰＥＩ及び純水３００ｍｌを投入し十分に撹拌した。液温を５０℃に保った状態下に、３７重量％のホルマリン水溶液１００．０ｇを一括投入し銀イオンの還元反応を行った。反応は、液温を５０℃に保ち１．５時間行った。このようにして、銀ナノ粒子のスラリーを得た。ＴＥＭによる銀ナノ粒子の一次粒子の平均粒径は２８ｎｍであった。
【００３９】
銀ナノ粒子のスラリーに、硝酸ニッケル六水和物（Ｎｉ（ＮＯ3）2・６Ｈ2Ｏ）４．０ｇを純水１００ｍｌに溶解した水溶液を添加して１分間撹拌した。スラリーの温度は５０℃に維持した。
【００４０】
次いで、エタノール１００ｍｌにオレイルアミン０．３ｇを溶解させた溶液をスラリーに添加して３０分間撹拌を行い、銀ナノ粒子の疎水化処理を行った。スラリーの温度は５０℃に維持した。
【００４１】
最後に、純水でスラリーのデカンテーションを繰り返し行い、スラリー中のニッケルイオンを除去した。このようにして得られた銀ナノ粒子のＴＥＭ像を図１に示す。図１に示す結果から明らかなように、銀ナノ粒子に凝集がほとんど観察されないことが判る。また銀ナノ粒子の粒径は非常に均一であることも判る。ＴＥＭ観察とは別に、銀ナノ粒子についてレーザー回折散乱式粒度分布測定を行ったところ、Ｄ10＝０．２２７μｍ、Ｄ50＝０．３５８μｍ、Ｄ90＝０．９２３μｍとなり、粒度分布がシャープであることが判った。この結果から、ＴＥＭ観察の結果が裏付けられた。粒度分布の測定に際しては、前分散として１％重量ヘキサメタリン酸ナトリウム水溶液中で５分間超音波分散を行った。
【００４２】
〔実施例２〕
実施例１と同様にして、平均粒径２８ｎｍの銀ナノ粒子のスラリーを得た。この銀ナノ粒子のスラリーに、硝酸銅３水和物１０．９ｇを純水１００ｍＬに溶解した水溶液を添加して１分間攪拌した。スラリーの温度は５０℃に維持した。
【００４３】
次に、１００ｍＬのエタノールにオレイルアミン０．３ｇを溶解させた溶液をスラリーに添加して３０分攪拌を行い、銀ナノ粒子の疎水化処理を行った。スラリーの温度は５０℃に維持した。
【００４４】
最後に、純水でデカンテーションを繰り返し行い、スラリー中の銅イオンを除去した。このようにして得られた銀ナノ粒子のＴＥＭ像を図２に示す。図２に示す結果から明らかなように、銀ナノ粒子に凝集がほとんど観察されないことが判る。銀ナノ粒子について実施例１と同様にレーザー回折散乱式粒度分布測定を行ったところ、Ｄ10＝０．１９２μｍ、Ｄ50＝０．２５６μｍ、Ｄ90＝０．３５７μｍとなり、粒度分布がシャープであることが判った。この結果から、ＴＥＭ観察の結果が裏付けられた。
【００４５】
〔実施例３〕
酢酸銅１ｇ、オレイルアミン１ｇを２０ｍＬのメタノールに溶解させた。これをＡ液とする。これとは別に、ヒドラジンヒドラート１ｇを２０ｍＬのメタノールに添加した。これをＢ液とする。Ｂ液にＡ液を一括で添加し、銅イオンを還元することで、平均粒径が約８０ｎｍの銅ナノ粒子を得た。この銅ナノ粒子を含むスラリーに、硫酸鉄（II）を０．１ｇ加えて１分間攪拌した。最後に、純水でデカンテーションを繰り返し行い、スラリー中の鉄イオンを除去した。このようにして得られた銅ナノ粒子のＦＥ−ＳＥＭ像を図３に示す。図３に示す結果から明らかなように、銅ナノ粒子に凝集がほとんど観察されないことが判る。銅ナノ粒子について実施例１と同様にレーザー回折散乱式粒度分布測定を行ったところ、Ｄ10＝０．２５７μｍ、Ｄ50＝０．３８５μｍ、Ｄ90＝０．６６１μｍとなり、粒度分布がシャープであることが判った。この結果から、ＦＥ−ＳＥＭ観察の結果が裏付けられた。
【００４６】
〔比較例１〕
特開２００５−１０５３７６号公報（上述の特許文献２）の実施例１に準拠し、以下の手順で銀粒子を調製した。水１００重量部に、重量平均分子量１８００のＰＥＩを０．３重量部溶解させ、得られた水溶液に硝酸銀を０．０２４重量部添加して溶解させた。液温を６０℃に保持し、還元剤としてアルコルビン酸を０．０３重量部添加し、２時間撹拌させながら反応を完遂させた。ＴＥＭによる銀粒子の一次粒子の平均粒径は１２０ｎｍであった。粒子の形状は不定形状であった。また、銀粒子について実施例１と同様にレーザー回折散乱式粒度分布測定を行ったところ、Ｄ10＝０．３５８μｍ、Ｄ50＝０．７１１μｍ、Ｄ90＝１．３０６μｍとなり、粒子の凝集が認められた。
【００４７】
〔比較例２〕
実施例３において、銅ナノ粒子のスラリーに硫酸鉄（II）を加える操作を行わない以外は実施例３と同様にして銅ナノ粒子を得た。得られた銅ナノ粒子のＦＥ−ＳＥＭ像を図４に示す。図４に示す結果から明らかなように、銅ナノ粒子どうしが凝集していることが判る。銅ナノ粒子について実施例３と同様にレーザー回折散乱式粒度分布測定を行ったところ、Ｄ10＝０．４６９μｍ、Ｄ50＝１．０６８μｍ、Ｄ90＝１．９８０μｍとなり、粒度分布がブロードであることが判った。この結果から、ＦＥ−ＳＥＭ観察の結果が裏付けられた。
【図面の簡単な説明】
【００４８】
【図１】実施例１で得られた銀ナノ粒子のＴＥＭ像である。
【図２】実施例２で得られた銀ナノ粒子のＴＥＭ像である。
【図３】実施例３で得られた銅ナノ粒子のＦＥ−ＳＥＭ像である。
【図４】比較例２で得られた銅ナノ粒子のＦＥ−ＳＥＭ像である。
【図１】
2008223101.tif 000003
【図２】
2008223101.tif 000004
【図３】
2008223101.tif 000005
【図４】
2008223101.tif 000006